(57)【要約】【課題】防曇性に優れる表面処理剤及び防曇性樹脂シートを得る。【解決手段】防曇性表面処理剤は、脂肪酸アミド（但し、ポリオキシエチレン脂肪酸アミドを除く）(A)と、親水性高分子（但し、ポリオキシエチレン−ポリオキシプロピレンブロック共重合体を除く）(B)とで構成されている。前記脂肪酸アミド(A)は、Ｃ８−３０脂肪酸とアミン類とのアミドなどであってもよい。前記親水性高分子(B)は、ポリオキシエチレン、ビニルピロリドン系重合体、ビニルアルコール系重合体、セルロースエーテル、アルギン酸又はその塩などであってもよい。脂肪酸アミド(A)と親水性高分子(B)との割合（重量比）は、(A)／(B)＝１／９９〜８０／２０程度であってもよい。樹脂シートの少なくとも一方の面に前記表面処理剤で構成された防曇層を形成することにより防曇性樹脂シートを得ることができる。【選択図】なし【特許請求の範囲】
【請求項１】
脂肪酸アミド（但し、ポリオキシエチレン脂肪酸アミドを除く）(A)と、親水性高分子（但し、ポリオキシエチレン−ポリオキシプロピレンブロック共重合体を除く）(B)とで構成された防曇性表面処理剤。
【請求項２】
脂肪酸アミド(A)が、Ｃ８−３０脂肪酸とアミン類とのアミドである請求項１記載の表面処理剤。
【請求項３】
脂肪酸アミド(A)が、Ｃ８−２６脂肪酸とモノ又はジアルカノールアミンとのアミドである請求項１又は２記載の表面処理剤。
【請求項４】
親水性高分子(B)が、ポリオキシエチレン、高級アルコールのエチレンオキサイド付加物、芳香族ヒドロキシ化合物のエチレンオキサイド付加物、多価アルコール脂肪酸エステルのエチレンオキサイド付加物、油脂のエチレンオキサイド付加物、ビニルピロリドン系重合体、ビニルアルコール系重合体、セルロースエーテル、及び天然高分子多糖類から選択された少なくとも一種である請求項１〜３のいずれかの項に記載の表面処理剤。
【請求項５】
脂肪酸アミド(A)と親水性高分子(B)との割合（重量比）が、脂肪酸アミド(A)／親水性高分子(B)＝１／９９〜８０／２０である請求項１〜４のいずれかの項に記載の表面処理剤。
【請求項６】
脂肪酸アミド(A)と親水性高分子(B)との割合（重量比）が、脂肪酸アミド(A)／親水性高分子(B)＝５／９５〜３０／７０である請求項１〜５のいずれかの項に記載の表面処理剤。
【請求項７】
さらにシリコーンオイルを含有する請求項１〜６のいずれかの項に記載の表面処理剤。
【請求項８】
樹脂シートの少なくとも一方の面に請求項１〜７のいずれかの項に記載の表面処理剤で構成された防曇層が形成されている防曇性樹脂シート。
【請求項９】
樹脂シートがコロナ放電処理されており、コロナ放電処理面に防曇層が形成されている請求項８記載の防曇性樹脂シート。
【請求項１０】
樹脂シートの一方の面に防曇層が形成され、他方の面に離型層が形成されている請求項８又は９記載の防曇性樹脂シート。
【請求項１１】
離型層が、少なくともオキシエチレン単位を有するエーテル系親水性高分子、及びシリコーンオイルから選択された少なくとも一種で構成されている請求項１０記載の防曇性樹脂シート。
【請求項１２】
樹脂シートがスチレン系樹脂シートである請求項８〜１１のいずれかの項に記載の防曇性樹脂シート。
【請求項１３】
樹脂シートの少なくとも一方の面に、請求項１〜７のいずれかの項に記載の表面処理剤を塗布する防曇性樹脂シートの製造方法。
【請求項１４】
樹脂シートに請求項１〜７のいずれかの項に記載の表面処理剤を塗布した後、ロール状に巻き取る請求項１３記載の防曇性樹脂シートの製造方法。
【請求項１５】
請求項８〜１１のいずれかの項に記載の防曇性樹脂シートで形成された容器。
【請求項１６】
樹脂製容器の少なくとも一部の表面に請求項１〜７のいずれかの項に記載の表面処理剤で構成された防曇層が形成されている容器。
【発明の詳細な説明】
【技術分野】
【０００１】
本発明は、樹脂シートなどの表面に防曇性を付与するのに有用な防曇性表面処理剤（防曇処理剤）及び防曇性樹脂シート、さらには、防曇性樹脂シートの製造方法及び防曇性が付与された容器に関する。
【背景技術】
【０００２】
スチレン系樹脂シートなどの疎水性合成樹脂シートは、食品などの包装容器に利用されているが、防曇性が低い。そのため、前記シートで形成された容器に食品などを収容すると、気温、湿度の変化により水蒸気が容器の表面に微小水滴として付着し、曇りが生じ、透明性を低下させる。そのため、内容物の視認性が低下する。
【０００３】
そこで、脂肪酸エステル類などを用いて樹脂シートに防曇性を付与する方法が提案されている。例えば、特公昭６３−６２５３８号公報（特許文献１）には、ショ糖脂肪酸エステル、重合度８００以下の無変性ポリビニルアルコール、およびシリコーンエマルジョンを特定の割合で含む水溶液を、スチレン系樹脂フィルムに塗布する方法が開示されている。特開平１０−３０９７８５号公報（特許文献２）には、片面がショ糖脂肪酸エステルとメチルセルロースとの混合物で被覆されているとともに、さらにこの被覆層がシリコーンオイルで被覆され、他方の面がシリコーンオイルで被覆されているスチレン系樹脂シートが開示されている。特許第３２４１７９７号明細書（特許文献３）には、ショ糖脂肪酸エステルと、シリコーンエマルジョンと、多糖類及び／又は親水性高分子（ポリビニルアルコールを除く）とを含む表面処理剤を、ポリマーフィルムの少なくとも一方の面に塗布することが開示されている。特開２００３−２０１３５５号公報（特許文献４）には、ショ糖脂肪酸エステル、ポリグリセリン脂肪酸エステルなどの多価アルコール型非イオン性界面活性剤とポリエチレングリコール型非イオン性界面活性剤との混合物で表面が被覆された防曇性樹脂シートが開示されている。また、特開２００４−２３８６１４号公報（特許文献５）には、多価アルコール脂肪酸エステルと、ポリビニルアルコールを除く非エーテル系親水性高分子と、少なくともオキシエチレン単位を有するエーテル系親水性高分子と、シリコーンオイルとで構成された表面処理剤で被覆した防曇シートが開示されている。
【０００４】
しかし、これらの従来の防曇性シートでは、防曇性が不十分である。すなわち、前記防曇性シートは、例えば、容器内に高温の内容物を収容したとき、内容物から発生する水蒸気に対する防曇性（高温防曇性）、特に、容器内に水分を含む内容物（食品など）を収容して低温で保存するとき、水蒸気又は結露に対する防曇性（低温防曇性）が低い。さらに、シートの巻き取りや容器成形により防曇性が大きく低下する。すなわち、容器成形に供される樹脂シート（例えば、スチレン系樹脂シート）は、例えば、樹脂を溶融混練し、シート状に押出成形し、生成したシートを二軸延伸した後、防曇剤を塗布し、乾燥してロール状に巻き取られる。そして、容器成形においては、ロールから樹脂シートを繰り出して熱成形により容器を成形している。しかし、前記樹脂シートの巻き取りに伴って、防曇剤が樹脂シートの非防曇処理面と接触して転移し、さらに、容器成形過程においても、熱板などの加熱体との接触により防曇剤が転移するためか、樹脂シートや容器の防曇性や耐ブロッキング性が大きく低下する。特に、深絞り成形により容器を成形すると、防曇性が大きく低下する。また、防曇剤によって成形機が汚れる。さらに、前記防曇性シートの離型性を高めるためには、比較的多くのシリコーンオイルを必要とする。
【０００５】
なお、特開２００１−１７１０５２号公報（特許文献６）には、脂肪酸アミドとポリオキシエチレン−ポリオキシプロピレンブロック共重合体とを特定の割合で含む帯電防止剤を少なくとも一方の面に塗布量２〜３０ｍｇ／ｍ２で塗布したスチレン系樹脂シートが開示されている。この文献には、帯電防止剤にさらにシリコーンオイルを含有させ、シリコーンオイルの被覆量を１〜２５ｍｇ／ｍ２とすることも記載されている。特開２００２−１２６８６号公報（特許文献７）には、脂肪酸アミド、ポリオキシエチレン−ポリオキシプロピレンブロック共重合体、シリコーンオイル及び水溶性青色着色剤で構成されたコーティング組成物を、少なくとも一方の面に特定の量的関係で塗布した樹脂シートが開示され、前記脂肪酸アミド及びポリオキシエチレン−ポリオキシプロピレンブロック共重合体が帯電防止組成物を構成している。
【０００６】
しかし、これらの文献には、防曇性に関する記載はない。また、上記シートでは、帯電防止性はある程度改善されているものの、シートの離型性を高めるためには、比較的多量のシリコーンオイルを必要とする。
【特許文献１】特公昭６３−６２５３８号公報
【特許文献２】特開平１０−３０９７８５号公報
【特許文献３】特許第３２４１７９７号明細書
【特許文献４】特開２００３−２０１３５５号公報（請求項１及び段落番号[0005]）
【特許文献５】特開２００４−２３８６１４号公報（請求項１及び段落番号[0001]）
【特許文献６】特開２００１−１７１０５２号公報
【特許文献７】特開２００２−１２６８６号公報
【発明の開示】
【発明が解決しようとする課題】
【０００７】
従って、本発明の目的は、防曇性に優れる防曇性表面処理剤（又は防曇性組成物）、防曇性樹脂シート及びその製造方法、並びに前記防曇性樹脂シートを用いた容器を提供することにある。
【０００８】
本発明の他の目的は、処理面のベタつきが抑制され、光沢に優れる防曇性表面処理剤、防曇性樹脂シート及びその製造方法、並びに前記防曇性樹脂シートを用いた容器を提供することにある。
【０００９】
本発明のさらに他の目的は、巻き取りや熱成形などに供しても高い防曇性を維持できるとともに、離型性（又は耐ブロッキング性）を高めることができる防曇性表面処理剤、この防曇性表面処理剤を用いた防曇性樹脂シート及びその製造方法、並びに前記防曇性樹脂シートを用いた容器を提供することにある。
【００１０】
本発明の別の目的は、シリコーンオイルの使用量が少量であっても高い離型性（又は耐ブロッキング性）を付与できる防曇性表面処理剤、この防曇性表面処理剤を用いた防曇性樹脂シート及びその製造方法、並びに前記樹脂シートを用いた容器を提供することにある。
【課題を解決するための手段】
【００１１】
本発明者は、前記課題を達成するため鋭意検討した結果、特定の脂肪酸アミドと、特定の親水性高分子とを含む処理剤で、樹脂シートを被覆すると、防曇性に優れる防曇層を形成でき、樹脂シートに高い防曇性を付与できることを見出し、本発明を完成した。
【００１２】
すなわち、本発明の防曇性表面処理剤は、脂肪酸アミド（但し、ポリオキシエチレン脂肪酸アミドを除く）(A)と、親水性高分子（但し、ポリオキシエチレン−ポリオキシプロピレンブロック共重合体を除く）(B)とで構成されている。前記脂肪酸アミド(A)が、Ｃ８−３０脂肪酸とアミン類とのアミド（例えば、Ｃ８−２６脂肪酸とモノ又はジアルカノールアミンとのアミド）などであってもよい。前記親水性高分子(B)は、ポリオキシエチレン、高級アルコールのエチレンオキサイド付加物、芳香族ヒドロキシ化合物のエチレンオキサイド付加物、多価アルコール脂肪酸エステルのエチレンオキサイド付加物、油脂のエチレンオキサイド付加物、ビニルピロリドン系重合体、ビニルアルコール系重合体、セルロースエーテル、及び天然高分子多糖類（アルギン酸又はその塩など）から選択された少なくとも一種であってもよい。脂肪酸アミド(A)と親水性高分子(B)との割合（重量比）は、脂肪酸アミド(A)／親水性高分子(B)＝１／９９〜８０／２０（特に、５／９５〜３０／７０）程度であってもよい。前記表面処理剤は、さらにシリコーンオイルを含有してもよい。
【００１３】
本発明には、樹脂シートの少なくとも一方の面に前記表面処理剤で構成された防曇層が形成されている防曇性樹脂シートも含まれる。前記樹脂シートはコロナ放電処理されていてもよく、コロナ放電処理面に防曇層が形成されていてもよい。樹脂シートの一方の面に防曇層を形成し、他方の面に離型層を形成してもよい。前記離型層は、少なくともオキシエチレン単位を有するエーテル系親水性高分子、及びシリコーンオイルから選択された少なくとも一種で構成してもよい。樹脂シートは、スチレン系樹脂シートなどであってもよい。このような防曇性樹脂シートは、樹脂シートの少なくとも一方の面に、前記表面処理剤を塗布することにより製造できる。樹脂シートに前記表面処理剤を塗布した後、ロール状に巻き取ることにより、防曇性樹脂シートを製造してもよい。
【００１４】
本発明には、前記防曇性樹脂シートで形成された容器、及び樹脂製容器の少なくとも一部の表面に前記表面処理剤で構成された防曇層が形成されている容器も含まれる。
【００１５】
なお、帯電防止性能と防曇性能とは直接的な関係はなく、仮に、帯電防止性が高くても、一義的には高い防曇性が得られるわけではない。
【００１６】
また、本明細書において「シート」とは、二次元的な構造物、例えば、フィルム、プレートなどを含む意味に用いる。
【発明の効果】
【００１７】
本発明の防曇性表面処理剤及び防曇性樹脂シートでは、特定の脂肪酸アミドと、特定の親水性高分子とを組み合わせるため、防曇性（高温防曇性及び低温防曇性）を改善できる。また、表面処理剤で処理した後の表面（処理面）のベタつきを抑制できるため、透明性及び光沢にも優れる。そのため、防曇性樹脂シートを容器などに成形しても、歪みもなく明瞭に内容物を視認することができ、視認性が高い。また、シートを巻き取りや熱成形などに供しても高い防曇性を維持できるとともに、離型性（又は耐ブロッキング性）を高めることができる。さらに、シリコーンオイルを用いる場合には、その使用量が少量であっても高い離型性（又は耐ブロッキング性）を付与できる。また、防曇剤による成形機の汚れを低減できる。
【発明を実施するための最良の形態】
【００１８】
［表面処理剤］
本発明の防曇性表面処理剤は、脂肪酸アミド（但し、ポリオキシエチレン脂肪酸アミドを除く）(A)と、親水性高分子（但し、ポリオキシエチレン−ポリオキシプロピレンブロック共重合体を除く）とで構成されている。
【００１９】
(A)脂肪酸アミド
脂肪酸アミド(A)は、アミン類（アミン又はアンモニア）の水素原子を脂肪酸（脂肪族カルボン酸）に対応する酸基で置換した化合物であり、脂肪酸とアミン類とのアミドとして表すことができる。脂肪酸アミド(A)は、ポリオキシエチレン脂肪酸アミド以外であれば、ポリオキシプロピレン脂肪酸アミドなどの脂肪酸アミドのＣ２−４アルキレンオキサイド付加物であってもよいが、通常、アルキレンオキサイドが付加していない脂肪酸アミドを用いる場合が多い。
【００２０】
脂肪酸アミドを構成する脂肪酸は、モノカルボン酸及び多価カルボン酸のいずれであってもよく、飽和又は不飽和脂肪酸のいずれであってもよい。なお、脂肪酸には、脂肪酸を含む成分、例えば、脂肪酸を主成分として含む（例えば、５０重量％以上の割合で含む）成分（例えば、ヤシ油などの油脂など）も含まれる。脂肪酸は、Ｃ６−４０脂肪酸、好ましくはＣ８−３０脂肪酸（例えば、Ｃ８−２６脂肪酸）、さらに好ましくはＣ１０−２２脂肪酸（例えば、Ｃ１０−２０脂肪酸）、特にＣ１０−１８飽和脂肪酸（カプリン酸、ラウリン酸、ミリスチン酸又はこれらの混合物（ヤシ油脂肪酸など）など）などであってもよい。
【００２１】
また、脂肪酸アミドを構成する前記アミンは、第１級アミン（又はＮ−モノ置換アミン）又は第２級アミン（又はＮ，Ｎ−二置換アミン）であってもよく、モノアミン又はポリアミンであってもよい。なお、脂肪酸アミドは、モノアミド及びポリアミドのいずれであってもよい。
【００２２】
脂肪酸アミドの具体例としては、飽和又は不飽和脂肪酸アミド、例えば、アルカンカルボン酸アミド（カプリン酸アミド、ラウリン酸アミド、ミリスチン酸アミド、パルミチン酸アミド、ステアリン酸アミド、アラキン酸アミド、ベヘン酸アミド、モンタン酸アミド、１２−ヒドロキシステアリン酸アミドなどのＣ８−３０アルカンカルボン酸アミドなど）、アルケンカルボン酸アミド（オレイン酸アミド、エルカ酸アミドなどのＣ８−３０アルケンカルボン酸アミドなど）、Ｎ−置換Ｃ８−３０脂肪酸アミド［Ｎ−置換飽和又は不飽和脂肪酸アミド、例えば、Ｎ−アルキル−アルカンカルボン酸アミド（例えば、Ｎ−メチルラウリン酸アミド、Ｎ−メチルパルミチン酸アミド、Ｎ−パルミチルパルミチン酸アミド、Ｎ，Ｎ−ジメチルステアリン酸アミドなどのＮ−Ｃ１−２６アルキル−Ｃ８−３０アルカンカルボン酸アミド（好ましくはＮ−Ｃ１−２０アルキル−Ｃ８−３０アルカンカルボン酸アミド）など）、Ｎ−アルキル−アルケンカルボン酸アミド（例えば、Ｎ−メチルオレイン酸アミドなどのＮ−Ｃ１−２６アルキル−Ｃ８−３０アルケンカルボン酸アミド（好ましくはＮ−Ｃ１−２０アルキル−Ｃ８−３０アルケンカルボン酸アミドなど）；Ｎ−アルケニル−アルカンカルボン酸アミド（Ｎ−オレイルパルミチン酸アミドなどのＮ−Ｃ２−２６アルケニル−Ｃ８−３０アルカンカルボン酸アミド（好ましくはＮ−Ｃ２−２０アルケニル−Ｃ８−３０アルカンカルボン酸アミド）；Ｎ−アルケニル−アルケンカルボン酸アミド（Ｎ−オレイルオレイン酸アミドなどのＮ−Ｃ２−２６アルケニル−Ｃ８−３０アルケンカルボン酸アミド（好ましくはＮ−Ｃ２−２０アルケニル−Ｃ８−３０アルケンカルボン酸アミド）；モノ又はポリアルカノールアミンとアルカンカルボン酸とのアミド（Ｎ−メチロールラウリン酸アミド、カプリン酸エタノールアミド、ラウリン酸エタノールアミド、ラウリン酸イソプロパノールアミド、ミリスチン酸エタノールアミド、ヤシ油脂肪酸エタノールアミドなどのＮ−（ヒドロキシＣ１−２６アルキル）−Ｃ８−３０アルカンカルボン酸アミド（好ましくはＮ−（ヒドロキシＣ１−２０アルキル）−Ｃ８−３０アルカンカルボン酸アミド；カプリン酸ジエタノールアミド、ラウリン酸ジエタノールアミド、ミリスチン酸ジエタノールアミド、ヤシ油脂肪酸ジエタノールアミドなどのジＣ１−１０アルカノールアミン（好ましくはジＣ１−６アルカノールアミン）とＣ８−３０アルカンカルボン酸とのアミド）；モノ又はポリアルカノールアミンとアルケンカルボン酸とのアミド（オレイン酸エタノールアミドなどのＮ−（ヒドロキシＣ８−２６アルキル）−Ｃ８−３０アルケンカルボン酸アミド；オレイン酸ジエタノールアミドなどのジＣ１−１０アルカノールアミン（好ましくはジＣ１−６アルカノールアミン）とＣ８−３０アルケンカルボン酸とのアミド）；Ｎ−アミノアルキル−アルカンカルボン酸アミド（Ｎ−（アミノメチル）−ラウリン酸アミド、Ｎ−（アミノエチル）−ラウリン酸アミドなどのＮ−（アミノＣ１−２６アルキル）−Ｃ８−３０アルカンカルボン酸アミド（好ましくはＮ−（アミノＣ１−２０アルキル）−Ｃ８−３０アルカンカルボン酸アミド）など）；Ｎ−アミノアルキル−アルケンカルボン酸アミド（Ｎ−（アミノエチル）−オレイン酸アミドなどのＮ−（アミノＣ１−２６アルキル）−Ｃ８−３０アルケンカルボン酸アミド（Ｎ−（アミノＣ１−２０アルキル）−Ｃ８−３０アルケンカルボン酸アミドなど）など］、アルキレンビスアミド［Ｎ，Ｎ’−メチレンビス（ラウリン酸アミド）、Ｎ，Ｎ’−エチレンビス（ラウリン酸アミド）、Ｎ，Ｎ’−エチレンビス（ミリスチン酸アミド）、Ｎ，Ｎ’−エチレンビス（ステアリン酸アミド）、Ｎ，Ｎ’−エチレンビス（オレイン酸アミド）などのＮ，Ｎ’−Ｃ１−１２アルキレン（又はアルキリデン）ビス（Ｃ８−３０アルカンカルボン酸アミド）など］などのＣ８−３０脂肪酸アミドなどが挙げられる。
【００２３】
脂肪酸アミドは、単独で又は二種以上組み合わせて使用できる。好ましい脂肪酸アミドとしては、Ｃ８−３０脂肪酸（例えば、Ｃ８−２６脂肪酸など）とアミン類（例えば、モノアルカノールアミン、ジアルカノールアミン、トリアルカノールアミンなどのポリアルカノールアミン（特に、モノ又はジＣ１−１０アルカノールアミン）など）との脂肪酸アミド［例えば、Ｎ−（ヒドロキシＣ１−１０アルキル）−Ｃ８−３０アルカンカルボン酸アミド（特に、Ｎ−（ヒドロキシＣ１−６アルキル）−Ｃ８−３０アルカンカルボン酸アミド）、ジＣ１−１０アルカノールアミンとＣ８−３０アルカンカルボン酸とのアミド（すなわち、Ｎ，Ｎ−ジ（ヒドロキシＣ１−１０アルキル）−Ｃ８−３０アルカンカルボン酸アミド（特に、Ｎ，Ｎ−ジ（ヒドロキシＣ１−６アルキル）−Ｃ８−３０アルカンカルボン酸アミド））など］などが挙げられる。脂肪酸アミドのうち、特に、Ｃ８−２０飽和脂肪酸（カプリン酸、ラウリン酸、ミリスチン酸、ヤシ油脂肪酸などのＣ１０−１６飽和脂肪酸など）とモノ又はジＣ１−４アルカノールアミンとの脂肪酸アミドが好ましい。
【００２４】
なお、脂肪酸とアミン類（アンモニアも含む）とのモル比は、脂肪酸が有するカルボキシル基の個数及びアミン類が有する活性水素原子の個数などに応じて、適宜選択でき、例えば、脂肪酸／アミン類＝１／５〜５／１、好ましくは１／３〜３／１、さらに好ましくは１／２〜２／１程度であってもよい。例えば、脂肪酸とジアルカノールアミンとのアミド及びそのアルキレンオキサイド付加物には、脂肪酸と、アルカノールアミン又はジアルカノールアミンなどとを、前者／後者（モル比）＝１／２の割合で用いた１：２型アミド、及び前者／後者（モル比）＝１／１の割合で用いた１：１型アミドなどが含まれ、いずれの型のアミドも本発明における脂肪酸アミドとして利用できる。
【００２５】
(B)親水性高分子
親水性高分子には、親水性基又はユニット（カルボキシル基又はその塩、スルホン酸基又はその塩、ヒドロキシル基、アミド基、塩基性窒素原子含有基、ビニルエーテルユニット、オキシエチレンユニットなど）を有するポリマー、セルロース誘導体、天然高分子多糖類（アルギン酸類など）などが含まれる。親水性高分子は、水溶性高分子、水分散性高分子及び水膨潤性高分子のいずれであってもよい。
【００２６】
親水性高分子としては、例えば、カルボキシル基又はその塩を有する重合体［例えば、（メタ）アクリル酸、マレイン酸、フマル酸、イタコン酸などのカルボキシル基を有する単量体の単独又は共重合体（（メタ）アクリル酸エステル（（メタ）アクリル酸Ｃ１−１０アルキルエステルなど）、スチレン、カルボン酸ビニルエステル（酢酸ビニルなど）などの他の共重合性単量体との共重合体も含む）（例えば、ポリ（メタ）アクリル酸、（メタ）アクリル酸−無水マレイン酸共重合体、（メタ）アクリル酸−ビニルスルホン酸共重合体、（メタ）アクリル酸−メタクリル酸メチル共重合体などの（メタ）アクリル酸系重合体）又はその塩（例えば、ナトリウム塩、カリウム塩などのアルカリ金属塩、アンモニウム塩、有機アミン塩など）など］、スルホン酸基又はその塩を有する重合体［例えば、エチレンスルホン酸、スチレンスルホン酸などのスルホン酸基を有する単量体の単独又は共重合体（前記他の共重合性単量体との共重合体も含む）又はその塩（例えば、ナトリウム塩、カリウム塩などのアルカリ金属塩、アンモニウム塩、有機アミン塩など）など］、ヒドロキシル基含有重合体［例えば、ヒドロキシル基含有単量体（例えば、２−ヒドロキシエチルアクリレート、２−ヒドロキシプロピルアクリレートなどのヒドロキシアルキルアクリレート、これらに対応するヒドロキシアルキルメタクリレート、ポリエチレングリコールモノ（メタ）アクリレートなど）の単独又は共重合体（前記他の共重合性単量体との共重合体も含む）、ビニルアルコール系重合体など］、アミド基含有重合体［例えば、（メタ）アクリルアミドなどのアミド基を有する単量体の単独又は共重合体（前記他の共重合性単量体との共重合体も含む）など］、塩基性窒素原子含有重合体［例えば、Ｎ−ジメチルアミノエチルアクリレート、Ｎ−ジエチルアミノエチルアクリレートやこれらに対応するメタクリレート、ビニルピロリドンなどの塩基性窒素原子を有する単量体の単独又は共重合体（前記他の共重合性単量体との共重合体も含む）など］、エーテル基含有重合体［例えば、ビニルエーテル系単量体（ビニルメチルエーテル、ビニルエチルエーテル、ビニルイソプロピルエーテル、ビニルブチルエーテル、ビニルイソブチルエーテルなどのアルキルビニルエーテル類など）の単独又は共重合体（エーテル基含有ビニル系重合体、例えば、ポリメチルエーテル、ポリエチルビニルエーテル、ビニルエーテル−無水マレイン酸共重合体などの他の共重合性単量体（前記カルボキシル基を有する単量体、前記例示の他の共重合性単量体など）との共重合体など）など］、ポリオキシエチレン−ポリオキシプロピレンブロック共重合体以外のオキシエチレンユニットを有するポリマー、セルロース誘導体［例えば、アルキルセルロース（メチルセルロース、エチルセルロース、プロピルセルロースなどのＣ１−６アルキルセルロース）、ヒドロキシアルキルセルロース（ヒドロキシメチルセルロース、ヒドロキシエチルセルロースなどのヒドロキシＣ１−６アルキルセルロースなど）、ヒドロキシアルキルアルキルセルロース（ヒドロキシエチルメチルセルロース、ヒドロキシプロピルメチルセルロースなどのヒドロキシＣ１−６アルキル−Ｃ１−６アルキルセルロースなど）、カルボキシアルキルセルロース（カルボキシメチルセルロース、カルボキシエチルセルロースなどのカルボキシＣ１−６アルキルセルロースなど）などのセルロースエーテル；可溶性セルロースアセテート、無機酸エステル（硫酸セルロース、リン酸セルロースなど）など］、アルギン酸又はその塩などが挙げられる。親水性高分子は、単独で又は二種以上組み合わせて使用できる。
【００２７】
親水性高分子のうち、オキシエチレンユニットを有するポリマー、ビニルピロリドン系重合体、ビニルアルコール系重合体、セルロースエーテル、アルギン酸又はその塩などが好ましい。
【００２８】
オキシエチレンユニットを有するポリマーには、ポリオキシエチレン−ポリオキシプロピレンブロック共重合体を除くポリマー、例えば、ポリオキシエチレン、高級アルコールのエチレンオキサイド付加物（ポリオキシエチレンドデシルエーテル、ポリオキシエチレンラウリルエーテルなどのポリオキシエチレンＣ８−２６アルキルエーテル（好ましくはＣ１０−２０アルキルエーテル）など）、芳香族ヒドロキシ化合物のエチレンオキサイド付加物［例えば、ポリオキシエチレンフェニルエーテルなどのポリオキシエチレンアリールエーテル（好ましくはポリオキシエチレンＣ６−１０アリールエーテルなど）；ポリオキシエチレンノニルフェニルエーテルなどのポリオキシアルキレンアルキルアリールエーテル（好ましくはポリオキシエチレンＣ４−２６アルキルフェニルエーテルなど）など］、多価アルコール脂肪酸エステルのエチレンオキサイド付加物［ポリオキシエチレングリセリンステアリン酸エステル、ポリオキシエチレンソルビタンステアリン酸エステル、ポリオキシエチレンソルビトールステアリン酸エステルなどのポリオキシエチレン鎖を有するジ乃至オクタオールのＣ８−２６脂肪酸エステル（好ましくはポリオキシエチレン鎖を有するジ乃至ヘキサオールのＣ１０−２０脂肪酸エステルなど）など］、油脂のエチレンオキサイド付加物（ポリオキシエチレンヒマシ油、ポリオキシエチレン硬化ヒマシ油、ポリオキシエチレンヤシ油などのヒドロキシル基含有油脂のエチレンオキサイド付加物など）などが含まれる。前記ポリオキシエチレンの数平均分子量は、例えば、１５０以上（例えば、１５０〜３５，０００）、好ましくは２００〜３０，０００、さらに好ましくは２００〜２０，０００程度である。
【００２９】
なお、前記エチレンオキサイド付加物において、オキシエチレン単位の付加モル数は、例えば、２〜１００、好ましくは２〜５０、さらに好ましくは３〜３０程度であってもよい。
【００３０】
ビニルピロリドン系重合体には、ビニルピロリドン又はその誘導体の単独又は共重合体、例えば、ポリビニルピロリドン、ビニルピロリドンと共重合性単量体との共重合体（例えば、酢酸ビニル、ビニルイミダゾール、及び／又はビニルカプロラクタムなどとの共重合体など）などが含まれる。ビニルピロリドン系重合体は、単独で又は二種以上組み合わせて使用できる。ビニルピロリドン系重合体におけるビニルピロリドン又はその誘導体の割合は、例えば、３０〜１００重量％、好ましくは５０〜９５重量％、さらに好ましくは６０〜９０重量％程度であってもよい。ビニルピロリドン又はその誘導体の割合が、３０重量％以上では、防曇性の点で有利である。
【００３１】
ビニルアルコール系重合体としては、ビニルエステル系重合体（単独又は共重合体）のケン化物、例えば、ポリビニルアルコール（完全ケン化ポリビニルアルコール、部分ケン化ポリビニルアルコール）、部分アセタール化ポリビニルアルコール、エチレン−ビニルアルコール共重合体、ビニルアルコール−エチレンスルホン酸共重合体、ビニルアルコール−マレイン酸共重合体などが挙げられる。
【００３２】
ビニルアルコール系重合体の鹸化度は、特に制限されないが、例えば、６０〜１００モル％、好ましくは７０〜１００モル％（例えば、８０〜９９モル％）、さらに好ましくは８５〜１００モル％程度であってもよい。
【００３３】
ビニルアルコール系重合体の重合度（又は平均重合度）は、例えば、１００以上（例えば、１００〜５０００、好ましくは２００〜４０００、さらに好ましくは５００〜３０００程度であってもよい。
【００３４】
セルロースエーテルの重合度（又は平均重合度）は、通常、１００以上（例えば、１００〜２０００）、好ましくは１５０〜１０００、さらに好ましくは２００〜８００程度であってもよい。前記セルロースエーテルのうち、特に、メチルセルロースなどのＣ１−４アルキルセルロース、ヒドロキシエチルセルロースなどのヒドロキシＣ１−４アルキルセルロース、ヒドロキシエチルメチルセルロース、ヒドロキシプロピルメチルセルロースなどのヒドロキシＣ１−４アルキル−Ｃ１−４アルキルセルロース、カルボキシメチルセルロースなどのカルボキシＣ１−４アルキルセルロースなどが好ましい。
【００３５】
天然高分子多糖類としては、アルギン酸又はその塩、ペクチン、デンプン、ヒアルロン酸、コンドロイチン硫酸ナトリウム、コンドロイチンヘパリン、寒天、アラビアゴム、デキストリンなどが挙げられる。これらの多糖類のうち、特にアルギン酸又はその塩が好ましい。
【００３６】
アルギン酸は、コンブ、ワカメ、カジメなどの褐藻類植物からの抽出等により得られる直鎖型の高分子多糖類であり、Ｄ−マンヌロン酸とＬ−グルロン酸とを構成ユニットとして含むヘテロポリマーである。アルギン酸の塩としては、アルギン酸と無機塩基との塩が挙げられ、具体的には、アンモニウム塩；カリウム塩、ナトリウム塩などのアルカリ金属塩；カルシウム塩、マグネシウム塩などのアルカリ土類金属塩；銀塩、銅塩などの遷移金属塩などが挙げられる。これらの塩のうち、アンモニウム塩の他、一価金属塩（アルカリ金属塩など）などが好ましい。
【００３７】
アルギン酸又はその塩において、アルギン酸の重合度（又は平均重合度）は、通常、２０以上（例えば、２０〜２０００）、好ましくは５０〜１５００、さらに好ましくは７０〜１３００程度であってもよい。
【００３８】
脂肪酸アミド(A)と親水性高分子(B)との割合（重量比）は、脂肪酸アミド(A)／親水性高分子(B)＝１／９９〜９９／１程度から選択でき、例えば、１／９９〜８０／２０（例えば、２／９８〜６０／４０）、好ましくは５／９５〜５０／５０（例えば、５／９５〜３０／７０）、さらに好ましくは７／９３〜２５／７５（例えば、１０／９０〜２０／８０）程度である。
【００３９】
（シリコーンオイル）
表面処理剤は、シリコーンオイルを含有してもよい。シリコーンオイルを用いると、表面処理剤を適用した樹脂シート（防曇性樹脂シート）のブロッキング防止性又は離型性を改善できる。シリコーンオイルの種類は特に制限されず、例えば、ジメチルポリシロキサン、ジエチルポリシロキサン、トリフルオロプロピルポリシロキサンなどのアルキルポリシロキサン；ジフェニルポリシロキサンなどのアリールポリシロキサン；メチルフェニルポリシロキサンなどのアルキルアリールポリシロキサンなどが挙げられる。シリコーンオイルは、鎖状ポリシロキサンであってもよく、環状ポリシロキサンであってもよい。
【００４０】
さらに、シリコーンオイルは、変性シリコーンオイル、例えば、ヒドロキシアルキル基（ヒドロキシエチル基などのヒドロキシＣ２−４アルキル基など）、ポリオキシアルキレン基、アミノ基、Ｎ−アルキルアミノ基、グリシジル基又はエポキシ基、重合性基（ビニル基、（メタ）アクリロイル基など）などを有するシリコーンオイルであってもよい。
【００４１】
シリコーンオイルは、単独で又は二種以上組み合わせて使用できる。シリコーンオイルのうち、通常、汎用性の高いジメチルポリシロキサンが使用される。シリコーンオイルは、種々の形態で使用できるが、通常、シリコーンエマルジョンの形態（シリコーンオイルを乳化分散させたエマルジョン）で使用する場合が多い。
【００４２】
シリコーンオイルの粘度は特に制限されず、例えば、室温（１５〜２５℃）でのオストワルド粘度５０〜５００００センチストークス（０．５×１０−４〜５００×１０−４ｍ２／ｓ）、好ましくは１００〜３００００センチストークス（１×１０−４〜３００×１０−４ｍ２／ｓ）、さらに好ましくは１５０〜２５０００センチストークス（１．５×１０−４〜２５０×１０−４ｍ２／ｓ）程度であってもよい。
【００４３】
シリコーンオイルの使用量は、例えば、脂肪酸アミド(A)及び親水性高分子(B)の総量１００重量部に対して、０．１〜４０重量部、好ましくは１〜３０重量部、さらに好ましくは５〜２５重量部程度であってもよい。
【００４４】
表面処理剤は、必要に応じて、多価アルコール及び／又は多価アルコールの脂肪酸エステルを含有してもよい。
【００４５】
多価アルコールとしては、例えば、エチレングリコール、プロピレングリコール、ブタンジオール、ヘキサンジオール、ネオペンチルグリコールなどのＣ２−１２アルキレングリコール；ジエチレングリコール、トリエチレングリコール、ジプロピレングリコール、トリプロピレングリコール、ポリプロピレングリコール、ポリテトラメチレングリコールなどの（ポリ）オキシＣ２−４アルキレングリコール；グリセリン、重合度２〜２０程度のポリグリセリン（ジグリセリン、トリグリセリン、テトラグリセリン、ポリグリセリンなど）、トリメチロールエタン、トリメチロールプロパン、ペンタエリスリトール、糖類（ショ糖、ソルビトール、マンニトール、キシリトール、マルチトール、ソルビタン、オリゴ糖など）などのポリヒドロキシ化合物（多価アルコール類）などが例示できる。これらの多価アルコールは単独で又は二種以上組み合わせて使用できる。
【００４６】
多価アルコールの脂肪酸エステルとしては、前記多価アルコールと、各種脂肪酸とのエステルが例示でき、具体例としては、ショ糖脂肪酸エステル（例えば、ショ糖モノ乃至ヘキサラウリン酸エステル、ショ糖モノ乃至ヘキサステアリン酸エステル、ショ糖モノ乃至ヘキサオレイン酸エステルなどのショ糖とＣ８−２４飽和又は不飽和脂肪酸とのモノ乃至ヘキサエステル類など）、ポリグリセリン脂肪酸エステル（重合度２〜１６程度のポリグリセリンとＣ８−２４飽和又は不飽和脂肪酸とのモノ乃至ドデカエステル類、例えば、デカグリセリンモノ乃至デカカプリル酸エステル、ヘキサグリセリンモノ乃至ペンタラウリン酸エステル、デカグリセリンモノ乃至デカラウリン酸エステル、デカグリセリンモノ乃至デカステアリン酸エステル、デカグリセリンモノ乃至デカオレイン酸エステルなど）、グリセリン脂肪酸エステル（グリセリンとＣ８−２４飽和又は不飽和脂肪酸とのモノ乃至トリエステル類、例えば、グリセリンモノ乃至トリカプリル酸エステル、グリセリンモノ乃至トリラウリン酸エステル、グリセリンモノ乃至トリステアリン酸エステル、グリセリンモノ乃至トリオレイン酸エステルなど）、ソルビトール脂肪酸エステル（ソルビトールとＣ８−２４飽和又は不飽和脂肪酸とのモノ乃至ヘキサエステル類、例えば、ソルビトールモノ乃至ヘキサカプリル酸エステル、ソルビトールモノ乃至ヘキサラウリン酸エステル、ソルビトールモノ乃至ヘキサステアリン酸エステル、ソルビトールモノ乃至ヘキサオレイン酸エステルなど）などが挙げられる。これらの脂肪酸エステルは、単独で又は二種以上組み合わせて使用できる。
【００４７】
多価アルコール及び多価アルコール脂肪酸エステルの使用量は、総量で、脂肪酸アミド(A)及び親水性高分子(B)の総量１００重量部に対して、０．１〜１００重量部（例えば、０．３〜８０重量部）、好ましくは０．５〜５０重量部（例えば、１〜３０重量部）、さらに好ましくは１〜１０重量部（例えば、２〜５重量部）程度であってもよい。また、多価アルコール及び多価アルコール脂肪酸エステルを実質的に含有しない表面処理剤も好ましい。
【００４８】
表面処理剤は、種々の添加剤、例えば、安定剤（酸化防止剤、紫外線吸収剤など）、充填剤、着色剤、帯電防止剤、難燃剤、滑剤、ワックス、防腐剤、粘度調整剤、増粘剤、レベリング剤、消泡剤などを含んでいてもよい。また、表面処理剤は、通常、塗布液や含浸液の形態で使用でき、有機溶媒を溶媒とする非水性液状組成物であってもよいが、通常、水性組成物として利用される。なお、水性組成物において、溶媒は水単独であってもよく、水と親水性溶媒（特に水混和性溶媒）［例えば、アルコール類（メタノール、エタノール、イソプロパノールなど）、ケトン類（アセトンなど）、エーテル類（ジオキサン、テトラヒドロフランなど）、セロソルブ類（メチルセロソルブ、エチルセロソルブ、ブチルセロソルブなど）、カルビトール類など］との混合溶媒であってもよい。
【００４９】
前記表面処理剤は、慣用の混合撹拌機や混合分散機を用いて調製することができ、調製に伴って前記シリコーンオイルを分散させてもよい。表面処理剤の粘度は、塗布性を損わない範囲で適当に選択できる。表面処理剤の粘度は、例えば、５０００ｃｐｓ（＝５Ｐａ・ｓ）以下、好ましくは１０〜３０００ｃｐｓ（＝０．０１〜３Ｐａ・ｓ）、さらに好ましくは１００〜２５００ｃｐｓ（＝０．１〜２．５Ｐａ・ｓ）程度であってもよい。
【００５０】
［防曇性樹脂シート及びその製造方法］
本発明の防曇性樹脂シートは、樹脂シートと、この樹脂シートの少なくとも一方の面（片面又は両面）に形成された防曇層（被覆層又はコーティング層）とで構成されており、前記防曇層は、前記表面処理剤で構成されている。
【００５１】
樹脂シートは、フィルム又はシート成形性を有する種々の熱可塑性樹脂、例えば、ポリエチレン系樹脂（ポリエチレン、エチレン−アクリル酸エチル共重合体、アイオノマーなど）、ポリプロピレン系樹脂（ポリプロピレン、プロピレン−エチレン共重合体など）、ポリ−４−メチルペンテン−１などのオレフィン系樹脂；ポリビニルアルコール、エチレン−ビニルアルコール共重合体などのビニルアルコール系樹脂；ポリ塩化ビニルなどの塩化ビニル系樹脂；スチレン系樹脂；ポリエチレンテレフタレート、ポリブチレンテレフタレートなどのアルキレンアリーレート単位を有するホモ又はコポリエステル系樹脂；ナイロン又はポリアミド系樹脂；ポリアクリロニトリル系樹脂；ポリカーボネート系樹脂；ポリフェニレンオキシド系樹脂；ポリスルホン系樹脂；セルロース誘導体などで形成できる。これらの樹脂は単独で又は二種以上組み合わせて使用できる。また、樹脂シートは単層シートであってもよく、複数の樹脂層が積層された積層シートであってもよい。樹脂シートの厚みは、用途に応じて適当に選択でき、例えば、１０μｍ〜５ｍｍ、好ましくは２５μｍ〜１ｍｍ程度である。容器成形に利用する場合、樹脂シートの厚みは、例えば、５０μｍ〜２ｍｍ、好ましくは５０〜１０００μｍ（例えば、１００〜１０００μｍ）、さらに好ましくは１３０〜５００μｍ程度であってもよい。
【００５２】
好ましい樹脂シートは、成形加工性を有するシート、特に疎水性合成樹脂シートであり、例えば、オレフィン系樹脂（特にポリプロピレン系樹脂）、ポリエステル系樹脂（特にポリエチレンテレフタレート系樹脂）、スチレン系樹脂で構成できる。特に、成形加工性の高い樹脂シート、例えば、スチレン系樹脂シートが好ましい。なお、ポリスチレンシートは透明性が高い。
【００５３】
スチレン系樹脂には、芳香族ビニル単量体（スチレン、ビニルトルエン、α−メチルスチレンなど）を構成成分として含む単独重合体、芳香族ビニル単量体と共重合性単量体との共重合体およびこれらの混合物が含まれる。より具体的には、スチレン系樹脂としては、例えば、一般用ポリスチレン（ＧＰＰＳ）、ゴム強化ポリスチレン（ハイインパクトポリスチレン：ＨＩＰＳ）、ポリスチレン−ポリブタジエン−ポリスチレンブロック共重合体、アクリロニトリル−スチレン共重合体（ＡＳ樹脂）、アクリロニトリル−ブタジエン−スチレン共重合体（ＡＢＳ樹脂）、スチレン−ブタジエンブロック共重合体、ゴム成分Ｘ（アクリルゴム、塩素化ポリエチレン、エチレン−プロピレンゴム（ＥＰＤＭ）、エチレン−酢酸ビニル共重合体など）にアクリロニトリルＡとスチレンＳとがグラフト重合したＡＸＳ樹脂、スチレン−メタクリル酸メチル共重合体、アクリロニトリル−スチレン−メタクリル酸メチル共重合体などが例示される。これらのスチレン系樹脂は単独で又は二種以上混合して使用できる。
【００５４】
樹脂シートは、種々の添加剤、例えば、安定剤（酸化防止剤、紫外線吸収剤、熱安定剤など）、帯電防止剤、結晶核成長剤、炭化水素系重合体、可塑剤、ミネラルオイル、充填剤、着色剤などを含んでいてもよい。
【００５５】
樹脂シートは、慣用の方法、例えば、Ｔ−ダイ法またはインフレーション法などの慣用の成膜方法で得ることができる。樹脂シートは、未延伸であってもよいが、延伸されているのが好ましい。延伸フィルムは、一軸延伸フィルムであってもよいが、二軸延伸フィルムであるのが好ましい。また、必要に応じて、延伸フィルムは熱処理（熱固定処理）してもよい。延伸法としては、慣用の延伸法、例えば、ロール延伸、圧延延伸、ベルト延伸、テンター延伸、チューブ延伸や、これらを組合せた延伸法などが挙げられる。延伸倍率は、所望するシートの特性に応じて適宜設定でき、例えば１．２〜２０倍、好ましくは１．５〜１５倍、さらに好ましくは２〜１０倍程度であってもよい。
【００５６】
樹脂シートの表面には、慣用の表面処理、例えば、コロナ放電処理、高周波処理などを施してもよい。特に、樹脂シートを、コロナ放電処理し、コロナ放電処理面に防曇層を形成するのが好ましい。なお、樹脂シートの表面張力は、シートの種類により異なるので一概に決定できないが、ＪＩＳ  Ｋ−６７６８「ポリエチレン及びポリプロピレンフィルムのぬれ試験方法」に準拠して測定したとき、３０〜６５ｄｙｎ／ｃｍ（３０×１０−５〜６５×１０−５Ｎ／ｃｍ）程度である。スチレン系樹脂シートの場合、表面張力は４０〜６２ｄｙｎ／ｃｍ（４０×１０−５〜６２×１０−５Ｎ／ｃｍ）、好ましくは４２〜６２ｄｙｎ／ｃｍ（４２×１０−５〜６２×１０−５Ｎ／ｃｍ）、さらに好ましくは４５〜６０ｄｙｎ／ｃｍ（４５×１０−５〜６０×１０−５Ｎ／ｃｍ）程度である。
【００５７】
シート表面の表面張力が高すぎると、シート表面が活性化され過ぎるためか、ブロッキングし易くなる。そのため、ロール状に巻いたシートを巻き戻すのが困難となったり、成形した複数の容器を積み重ねて打ち抜くと、容器同士が密着し、容器を剥離して内容物を収納する作業効率が低下し易い。
【００５８】
前記防曇層が形成された本発明の防曇性樹脂シートは、透明性及び表面外観（光沢など）に優れ、ロール状に巻き取り後又は成形加工後（例えば、深絞り成形加工後）にも高い防曇性を有する。さらに、防曇剤による成形機の汚れも低減できる。
【００５９】
表面処理剤の塗布量（乾燥後の塗布量）は、例えば、５〜１５０ｍｇ／ｍ２程度の広い範囲から選択でき、通常、１０〜１００ｍｇ／ｍ２、好ましくは１５〜８０ｍｇ／ｍ２（例えば、２０〜７０ｍｇ／ｍ２）、さらに好ましくは２０〜５０ｍｇ／ｍ２程度であってもよく、塗布量１０〜５０ｍｇ／ｍ２程度であってもよい。
【００６０】
本発明の防曇性樹脂シートでは、樹脂シートの少なくとも一方の面を表面処理剤で処理すればよく、一方の面を表面処理剤で処理（又は塗布処理）し、他方の面を、種々の処理剤（例えば、耐ブロッキング性を向上させるためのブロッキング防止剤、帯電防止性や滑り性を高めるための帯電防止剤や滑剤を含むコーティング剤など）で処理（又は塗布処理）してもよい。特に、樹脂シートの一方の面に表面処理剤の被覆層を形成し、他方の面に離型層（又はブロッキング防止層）を形成してもよい。
【００６１】
離型層（又はブロッキング防止層）は、種々の離型剤（又はブロッキング防止剤）、例えば、ワックス（鉱物系ワックス、植物系ワックス、合成ワックスなどを含む）などで構成してもよいが、少なくともシリコーンオイルで構成するのが好ましい。さらに、好ましい離型層は、少なくとも、オキシエチレン単位を有するエーテル系親水性高分子と、シリコーンオイルとで構成できる。なお、シリコーンオイルとしては、前記と同様のシリコーンオイル（ジメチルポリシロキサンなど）が使用できる。また、オキシエチレン単位を有するエーテル系親水性高分子としては、ノニオン系界面活性剤、例えば、ポリオキシエチレン−ポリオキシプロピレンブロック共重合体、オキシエチレン単位を有するノニオン系界面活性剤などが使用できる。
【００６２】
好ましい態様において、シリコーンオイルは、前記と同様に、エマルジョン（水性エマルジョン）の形態で使用できる。また、エーテル系親水性高分子は、ポリオキシエチレン−ポリオキシプロピレンブロック共重合体、およびオキシエチレン単位を有するノニオン系界面活性剤から選択された少なくとも一種で構成すればよいが、通常、少なくとも前記ブロック共重合体で構成する場合が多い。
【００６３】
離型剤において、エーテル系親水性高分子の割合は、防曇性や耐ブロッキング性を損なわない範囲で選択でき、シリコーンオイル１００重量部に対して０〜１０００重量部程度の範囲から選択でき、通常、１０〜５００重量部、好ましくは２０〜２００重量部（例えば、５０〜１５０重量部）、さらに好ましくは３０〜１００重量部（例えば、５０〜１００重量部）程度であってもよい。
【００６４】
なお、離型剤などの処理剤は、種々の添加剤、例えば、安定剤（酸化防止剤、紫外線吸収剤など）、充填剤、着色剤、帯電防止剤、難燃剤、滑剤、ワックス、防腐剤、粘度調整剤、増粘剤、レベリング剤、消泡剤などを含んでいてもよい。また、処理剤は、通常、塗布液や含浸液の形態で使用でき、有機溶媒を溶媒とする非水性液状組成物であってもよいが、通常、水性組成物として利用される。なお、水性組成物において、溶媒は水単独であってもよく、水と前記例示の親水性溶媒（特に水混和性溶媒）との混合溶媒であってもよい。
【００６５】
処理剤の塗布量（乾燥後の塗布量）は、処理剤の種類などに応じて１〜２００ｍｇ／ｍ２（例えば、５〜１００ｍｇ／ｍ２）程度の広い範囲から選択でき、通常、２〜１００ｍｇ／ｍ２、好ましくは３〜５０ｍｇ／ｍ２（例えば、５〜３０ｍｇ／ｍ２）、さらに好ましくは５〜２５ｍｇ／ｍ２程度であってもよい。
【００６６】
防曇性樹脂シートは、樹脂シートの少なくとも一方の面に前記表面処理剤（又は防曇剤）を塗布することにより製造できる。また、前記樹脂シートの一方の面に前記表面処理剤を塗布し、他方の面に前記処理剤（例えば、離型剤やブロッキング防止剤など）を塗布することにより防曇性樹脂シートを製造してもよい。前記表面処理剤（又は処理剤）の塗布には、慣用の塗布手段、例えば、スプレー、ロールコーター、グラビアロールコーター、ナイフコーター、ディップコーターなどが利用できる。なお、必要であれば、前記表面処理剤（又は処理剤）は複数回に亘り塗布してもよい。前記表面処理剤（及び処理剤）を樹脂シートに塗布した後、通常、塗布層を乾燥することにより防曇層や処理層（離型層など）を形成できる。
【００６７】
防曇性樹脂シートは、後処理工程（容器成形工程など）に連続的に供してもよいが、通常、ロール状に巻き取り、後処理工程に供する場合が多い。このような巻き取りによっても、高い耐ブロッキング性により防曇成分の転移を大きく抑制でき、高温防曇性のみならず低温防曇性に優れるだけでなく、長期間に亘り高い防曇性を維持できる。また、ベタツキや白化を抑制でき、樹脂シートの透明性、光沢などを損うことがない。そのため、種々の用途、例えば、カバーシート（又はフィルム）、食品包装などの包装用シート（又はフィルム）などに利用できる。成形性の高い樹脂シートを用いた被覆樹脂シートは、二次成形性が高く、容器などの成形加工に適している。
【００６８】
［容器及びその製造方法］
本発明の容器は、樹脂製容器とこの容器の少なくとも一部の表面に形成された防曇層とで構成されており、防曇層は、前記表面処理剤で構成されている。このような容器は、防曇性及び透明性に優れるため、食品包装用容器などの水分を含有する収容物を収容するための容器などとして有用である。
【００６９】
また、容器は、通常、食品などの収容物を収容するための少なくとも容器本体を有しており、容器本体の開口部はラッピングフィルムで覆ってもよい。また、容器は、容器本体と、ヒンジ部を介して、前記容器本体の開口部を覆う蓋体とで構成してもよい。
【００７０】
本発明の容器は、樹脂製容器の少なくとも一部の表面（例えば、容器本体の内面又は外面、蓋体の内面又は外面など）に、防曇層が形成されていればよく、樹脂製容器の表面に噴霧などにより表面処理剤を塗布することにより得られる容器であってもよく、前記防曇性樹脂シートで形成された容器（防曇性樹脂シートを成形加工することにより得られる容器など）などであってもよい。樹脂製容器を構成する樹脂としては、前記樹脂シートの項で例示の樹脂が使用できる。
【００７１】
樹脂製容器の表面に表面処理剤の塗布により防曇層が形成されている容器は、前記防曇性樹脂シートの項で例示の塗布方法により、前記表面処理剤を樹脂製容器の表面に塗布することにより製造でき、好ましくは少なくとも容器本体の内面に、噴霧などにより塗布することにより製造できる。また、蓋体を有する成形品では蓋体の内面も前記表面処理剤で処理してもよい。
【００７２】
防曇性樹脂シートで形成された容器は、前記防曇性樹脂シートを、慣用の熱成形法により容器を成形する場合が多い。熱成形法（又は二次成形加工）としては、例えば、吹き込み成形法、真空成形法、圧空成形法（熱板加熱式圧空成形法、輻射加熱式圧空成形法などの加熱圧空成形法）、真空圧空成形法、プラグアシスト成形法、マッチドモールド成形法などが利用できる。延伸樹脂シートを用いる場合、通常、熱板加熱式圧空成形法を利用する場合が多い。
【００７３】
本発明では、このような熱成形（二次成形）に供しても高い防曇性及び透明性を維持できる。特に、防曇性樹脂シートを深絞り成形しても、高温防曇性のみならず低温防曇性に優れ、高い防曇性を維持できる。
【産業上の利用可能性】
【００７４】
本発明の防曇性表面処理剤は、防曇性に優れるため、樹脂シートに塗布などにより適用することにより、防曇性樹脂シートを得るのに有用である。また、防曇性樹脂シートは、二次成形（例えば、熱成形）などに供しても、防曇性を維持したまま、高い透明性及び光沢を確保できる。さらに、防曇性表面処理剤で形成された防曇層を表面に有する容器（前記防曇性樹脂シートで形成された容器、防曇性表面処理剤を樹脂製容器の表面に塗布して得られる容器など）は、透明性及び防曇性に優れており、収容物（又は内容物）の視認性も高い。そのため、本発明の容器は、種々の収容物（内容物）、特に、水分を含む収容物（食品など）の収容に適しており、結露が生じやすい環境下で使用する容器（例えば、低温で保存する生鮮食料品や調理食品などの他、加熱調理食品などを収容するための容器）としても有用である。
【実施例】
【００７５】
以下に、実施例に基づいて本発明をより詳細に説明するが、本発明はこれらの実施例によって限定されるものではない。
【００７６】
なお、実施例及び比較例では、下記の成分(A)〜(D)を用いた。
【００７７】
(A)脂肪酸アミド
(A1)ラウリン酸ジエタノールアミド（三洋化成工業（株）製、プロファンＡＡ−６２ＥＸ、ラウリン酸：ジエタノールアミド＝１：１型）
(A2)ヤシ油脂肪酸ジエタノールアミド（三洋化成工業（株）製、プロファンエキストラ２４、ヤシ油脂肪酸：ジエタノールアミド＝１：１型）
(A3)ヤシ油脂肪酸モノエタノールアミド（三洋化成工業（株）製、プロファンＡＢ−２０、ヤシ油脂肪酸：モノエタノールアミド＝１：１型）
(A4)ヤシ油脂肪酸ジエタノールアミド（三洋化成工業（株）製、プロファン２０１２Ｅ、ヤシ油脂肪酸：ジエタノールアミド＝１：２型）
(A5)ラウリン酸モノイソプロパノールアミド（三洋化成工業（株）製、プロファンＡＤ−３１、ラウリン酸：モノイソプロパノールアミド＝１：１型）。
【００７８】
(B)親水性高分子
(B1)ポリオキシエチレン（三洋化成工業（株）製、ポリエチレングリコール  ＰＥＧ６０００Ｐ、数平均分子量６０００）
(B2)ポリビニルピロリドン（ＢＡＳＦジャパン（株）製、ルビテックＫ−９０、重量平均分子量９０×１０４〜１５０×１０４）
(B3)ポリビニルアルコール（（株）クラレ製、ポバールＰＶＡ１１７）
(B4)メチルセルロース（信越化学工業（株）製、メトローズＳＭ１００）
(B5)カルボキシメチルセルロース（ダイセル化学工業（株）製、ＣＭＣダイセル１２６０）
(B6)アルギン酸ナトリウム（紀文フードケミファ（株）製、ダックアルギンＮＳＰＨ）。
【００７９】
(C)シリコーンオイル
ジメチルシリコーン水性エマルジョン、信越化学工業（株）製、ＫＭ９７３８、粘度１０万センチストークス＝１００×１０−４ｍ２／ｓ
(D)他の成分
(D1)ショ糖脂肪酸エステル（理研ビタミン（株）製、リケマールＡ）
(D2)デカグリセリンモノラウリン酸エステル（坂本薬品工業（株）製、ＳＹグリスタＭＬ７５０）
(D3)第一工業製薬（株）製、エパンＵ１０８、重量平均分子量１８０００、エチレンオキシド含有率８０重量％。
【００８０】
実施例１〜１５及び比較例１〜４
表に示す割合（重量部）で各成分を含む水性表面処理剤（防曇処理剤）を調製した。シート厚み０．２５ｍｍの二軸延伸ポリスチレンシートを６０ｄｙｎ／ｃｍ（６０×１０−５Ｎ／ｃｍ）にコロナ放電処理し、前記防曇処理剤を乾燥後の塗布量が１５ｍｇ／ｍ２となるようにワイヤーブラシにて塗布し、乾燥することにより、防曇層を形成した。
【００８１】
得られた防曇性樹脂シートの特性（初期特性）、及び防曇性樹脂シートを積層させてプレスした後のシートの特性（プレス後の特性）について下記に従って評価した。
【００８２】
(1)防曇性樹脂シートの初期特性
(i)高温防曇性
６０℃のお湯を入れた容器の開口部に、防曇性樹脂シートの防曇層が蒸気に接するようにシートを載せ、常温環境下で２分間放置した。次いで、シートの蒸気接触部分を、紙に印刷したフォントサイズの異なる文字群「防曇性」の上に載せ、シートの曇りの程度を下記の基準に従って目視にて評価し、５枚のシートについて評価した結果の平均値を算出した。
５：フォントサイズ５の「防曇性」の文字がはっきりと読み取れる
４：フォントサイズ１０の「防曇性」の文字がはっきりと読み取れる
３：フォントサイズ１４の「防曇性」の文字がはっきりと読み取れる
２：フォントサイズ１８の「防曇性」の文字がはっきりと読み取れる
１：文字が判別できない。
【００８３】
(ii)低温防曇性
周囲の温度２３℃にて、水（２３℃）を入れた容器に、防曇性樹脂シートの防曇層を容器の開口部に向けてシートを載せ、この状態で、５℃の恒温槽内に入れて、２分間放置した。次いで、取り出した直後のシートの曇りの程度を、上記高温防曇性(i)と同様にして評価し、５枚のシートについて評価した結果の平均値を算出した。
【００８４】
(iii)外観
防曇性樹脂シートの外観を目視で観察し、下記の基準にて評価した。
○：光沢があり、均一でにごりやむらがない
×：白くにごり、むらがある。
【００８５】
(iv)ベタつき感
防曇性樹脂シートを指で挟み、シートの指への粘着性を下記の基準で評価した。
○：指への粘着感がなく、さらっとしている
×：指への粘着感がある。
【００８６】
(2)プレス後のシート特性
防曇性樹脂シートを３０ｃｍ×３０ｃｍ四方にカットし、１０枚重ねた後、温度４０℃及び荷重１０ｋｇｆ／ｃｍ２（≒９８Ｎ／ｃｍ２）にて、１時間プレスした後、圧力を開放してシートを１枚ずつ分離し、シートの外観及び高温防曇性について下記に従って評価し、ロール状にシートを巻取った場合のシート特性の指標とした。
【００８７】
(i)外観
シートの外観を、下記の基準に従って、目視にて評価した。
○：シート表面に防曇処理剤の裏移りがなく、プレスの前後でシートの外観に差異がない
×：シートの表面に防曇処理剤が裏移りし、不均一に白っぽい部分が形成される。
【００８８】
(ii)高温防曇性
プレス後の分離したシートについて、防曇性樹脂シートの初期特性における高温防曇性(i)の評価と同様に操作を行い、下記の基準にて、高温防曇性を評価し、５枚のシートの平均値を算出した。
５：フォントサイズ５の「防曇性」の文字が読み取れる
４：フォントサイズ１０の「防曇性」の文字が読み取れる
３：フォントサイズ１４の「防曇性」の文字が読み取れる
２：フォントサイズ１８の「防曇性」の文字が読み取れる
１：文字が判別できない。
【００８９】
実施例及び比較例で得られた結果を表１に示す。
【００９０】
【表１】
2008115361.tif 000002
【００９１】
表１から明らかなように、比較例に比べ、実施例の防曇性樹脂シートは、防曇性（高温及び低温防曇性）が高く、美観（外観）に優れ、ベタつき感もなかった。これに対し、比較例１では、防曇性が低く、外観も白く濁り、比較例２〜４では、防曇性が低く、ベタつき感があった。また、比較例では、プレスにより処理剤が裏移りし、外観を損なわれ、プレス後の防曇性も低かった。